ТЕРМОСКРЕПЛЯЕМОЕ БИКОМПОНЕНТНОЕ ВОЛОКНО С ОТЛИЧНОЙ МЯГКОСТЬЮ И НЕТКАНЫЙ МАТЕРИАЛ, В КОТОРОМ ОНО ИСПОЛЬЗУЕТСЯ

1. Термоскрепляемое бикомпонентное волокно, включающее первый компонент, содержащий смолу на основе сложного полиэфира, и второй компонент, содержащий смолу на основе полиолефина, имеющую температуру плавления на 15°C или более ниже, чем температура плавления указанной смолы на основе сложного полиэфира, причем указанный второй компонент термоскрепляемого бикомпонентного волокна занимает 30% или более площади внешней окружности волокна в сечении поперек продольного направления волокна, и бикомпонентное волокно имеет структуру типа "бок о бок" или эксцентрическую структуру "ядро - оболочка", причем волокно имеет удлинение 50-120%, трехмерную актуализованную извитость с 10-20 завитками на дюйм (2,54 см) и модуль извитости от 85 до 100%.
2. Термоскрепляемое бикомпонентное волокно по п. 1, в котором указанная смола на основе сложного полиэфира является по меньшей мере одной смолой, выбранной из группы, состоящей из полиэтилентерефталата, полипропилентерефталата, полибутилентерефталата, полимолочной кислоты, полибутиленсукцината и полибутиленадипаттерефталата.
3. Термоскрепляемое бикомпонентное волокно по п. 1 или 2, в котором указанная смола на основе полиолефина является по меньшей мере одной смолой, выбранной из группы, состоящей из полиэтилена, полипропилена и сополимера, в котором основным компонентом является пропилен.
4. Термоскрепляемое бикомпонентное волокно по п. 1, в котором тонина термоскрепляемого бикомпонентного волокна составляет от 0,9 до 8,0 дтекс.
5. Термоскрепляемое бикомпонентное волокно по п. 1, в котором термоскрепляемое бикомпонентное волокно включает мелкие неорганические частицы, и содержание указанных мелких неорганических частиц составляет от 0,1 до 10 % в расчете на вес указанного термоскрепляемого бикомпонентного волокна.
6. Способ получения термоскрепляемого бикомпонентного волокна по п. 1, включающий:
- стадию получения невытянутого волокна путем формования из расплава первого компонента, содержащего смолу на основе сложного полиэфира, и второго компонента, содержащего смолу на основе полиолефина, температура плавления которой на 15°C или более ниже, чем температура плавления указанной смолы на основе сложного полиэфира для того, чтобы получить в поперечном сечению форму "бок о бок" или эксцентричную форму "ядро - оболочка", причем указанный второй компонент занимает 30% или более площади внешней окружности волокна,
- стадию вытяжки полученного невытянутого волокна до 75-95% от степени вытяжки при разрыве невытянутого волокна, и
- стадию нагрева полученного вытянутого волокна для того, чтобы создать трехмерную актуализованную извитость в результате термоусадки.
7. Способ получения термоскрепляемого бикомпонентного волокна по п. 6, в котором после стадии вытяжки полученному вытянутому волокну механическим путем придают двухмерную извитость со степенью извитости 5-10 завитков на дюйм.
8. Нетканый материал, полученный с использованием термоскрепляемого бикомпонентного волокна по п. 1.
3
9. Нетканый материал по п. 8, причем удельный объем нетканого материала составляет от 80 до 130 см/г.